(57)【要約】【課題】水砕スラグの製造工程において、簡便な方法で、循環水に含まれる微粒水砕スラグを粗粒水砕スラグと共に製品として回収することで、循環水中に含有される微粒の水砕を低減し、循環系内の配管、装置の磨耗を防止し、同時に循環水槽への堆積を減少させて、槽内清掃のために設備を停止する時間を減らして操業率を向上させること。【解決手段】水砕樋を経て水砕槽内に溶融高炉スラグを導入する経路で、溶融高炉スラグに加圧水（冷却水）を吹き付けて急速冷却し、その後に、加圧水と分離して水砕スラグをとり出して水砕スラグを得る水砕スラグの製造方法において、前記経路の、溶融高炉スラグが前記水砕槽内に落下するまでの少なくともいずれかの地点で高分子凝結剤を添加することで、該高分子凝結剤を混合させ、前記水砕槽内で、スラグと水と高分子凝結剤とを共存させる水砕スラグの製造方法。【選択図】図１
2015231923.tif 000002
【特許請求の範囲】
【請求項１】
水砕樋を経て水砕槽内に溶融高炉スラグを導入する経路で、溶融高炉スラグに加圧水（冷却水）を吹き付けて急速冷却し、その後に、加圧水と分離して水砕スラグをとり出して水砕スラグを得る水砕スラグの製造方法において、
前記経路の、溶融高炉スラグが前記水砕槽内に落下するまでの少なくともいずれかの地点で高分子凝結剤を添加することで、該高分子凝結剤を混合させ、前記水砕槽内で、スラグと水と高分子凝結剤とを共存させることを特徴とする水砕スラグの製造方法。
【請求項２】
前記高分子凝結剤を添加することで、流速が０．５ｍ／秒以上で、乱流状態で、水とスラグに、前記高分子凝結剤が混合されて共存する状態を生じている請求項１に記載の水砕スラグの製造方法。
【請求項３】
前記高分子凝結剤を、溶融高炉スラグに加圧水が吹き付けられる地点から、前記水砕槽入口又はスラグが前記水砕槽内に落下するまでの間のいずれかの地点で添加する請求項１又は２に記載の水砕スラグの製造方法。
【請求項４】
さらに、前記溶融高炉スラグを急速冷却する際に用いた水を、水砕スラグをとり出す際に分離し、分離した水を冷却して前記加圧水として循環使用するように構成し、かつ、該循環水には、前記高分子凝結剤が添加されていてもよい請求項１〜３のいずれか１項に記載の水砕スラグの製造方法。
【請求項５】
前記高分子凝結剤が、下記一般式（１）、下記一般式（２）で表されるモノマーのいずれか一方又は両方を必須成分として５モル％以上を含む原料モノマーから誘導されるカチオン性又は両性の共重合体を主成分としてなり、該共重合体の重量平均分子量とｐＨ７におけるカチオンコロイド当量の２乗を乗じた値をＮとした場合に、Ｎ値が５００万〜６０００万である請求項１〜４のいずれか１項に記載の水砕スラグの製造方法。
2015231923.tif 000009
2015231923.tif 000010
（上記式中の、Ｒ1、Ｒ2は、それぞれ独立にＣＨ3又はＣ2Ｈ5を表し、Ｒ3は、Ｈ、ＣＨ3又はＣ2Ｈ5のいずれかを表す。Ｘ-は、アニオン性対イオンを表す。）
【請求項６】
前記冷却水の流量を測定し、前記高分子凝結剤を、高分子凝結剤量（ｇ−高分子凝結剤／ｈｒ）／冷却水流量（ｔ−冷却水／ｈｒ）≧０．１となる範囲内の量で添加する請求項１〜５のいずれか１項に記載の水砕スラグの製造方法。
【請求項７】
前記溶融高炉スラグを水砕化する際の条件が、溶融高炉スラグに対する前記加圧水の量が、冷却水量（ｔ−冷却水／ｈｒ）／溶融高炉スラグ流量（ｔ−スラグ／ｈｒ）≧３０となり、且つ、前記水砕槽内の水温が９７℃未満となるようにする請求項１〜６のいずれか１項に記載の水砕スラグの製造方法。
【請求項８】
請求項１〜７のいずれか１項に記載の水砕スラグの製造方法で製造した水砕スラグであって、前記高分子凝結剤で凝結された微細な水砕スラグを少なくとも含み、場合によっては凝結によって粒径が粗大になっていることを特徴とする水砕スラグ。
【発明の詳細な説明】
【技術分野】
【０００１】
本発明は、製鉄用高炉で発生する溶融高炉スラグを原料とする、コンクリート用やモルタル用の細骨材などに適する水砕スラグの製造方法の改良に関する。より詳細には、従来の水砕スラグの製造方法では、水砕スラグをとり出す際に水とともに分離除去されていた微細な水砕スラグ（例えば、直径１ｍｍ以下）を、簡便な手段で製品中に含ませることができ、循環使用されることが多い分離した水中における微細な懸濁物を格段に低減できる水砕スラグの製造方法、及び該方法によって得られた水砕スラグに関する。
【背景技術】
【０００２】
高炉水砕スラグは、溶融高炉スラグ（以下、単に溶融スラグとも呼ぶ）に加圧水（高圧水）を吹き付け、溶融スラグを急速冷却するとともに、水砕槽内で水とスラグを撹拌することで直径５ｍｍ以下の粒状の水砕スラグを形成させ、その後、粒状化した水砕と、水とを分離し、水砕スラグを製品として回収している。そして、一般的には、溶融スラグを急冷するために用い、形成した水砕と分離された水は、冷却塔で冷却されて、ポンプで高圧水として再び溶融スラグに吹き付けられ、循環水として使用されている。
【０００３】
上記に対し、下記に述べるように、従来より、使用目的に適った水砕スラグ製品を効率よく得る方法が種々提案されている。例えば、特許文献１では、水砕を効率よく分級する方法を提案することで、得られる水砕スラグ製品を、その用途に、より適したサイズの細骨にすることができるとしている。また、特許文献２では、冷却水の温度を６０〜８０℃の範囲内とすることでで、効率よく粗粒の硬質水砕スラグを得ることができるとしている。また、特許文献３では、水砕用の冷却水として水溶性高分子を溶解した水を用いることで、安価に硬質水砕スラグを得ることができるとしている。
【先行技術文献】
【特許文献】
【０００４】
【特許文献１】特許第３８３１６９３号公報
【特許文献２】特開平１１−２３６２５５号公報
【特許文献３】特開平１１−１５７８８８号公報
【発明の概要】
【発明が解決しようとする課題】
【０００５】
しかしながら、従来のいずれの水砕スラグの製造方法においても、溶融スラグから製造された水砕スラグには微細な水砕が含まれており、この微細な水砕は、水砕化後に、例えばフィルタを用いて粒状化した製品となる水砕スラグと水とを分離する場合、フィルタの網目（例えば、１ｍｍ程度）を通過する。このため、フィルタを介して水砕を分離して水砕スラグ製品を得る際に分離された水には、微細な水砕が含有されている。本発明者らの検討によれば、従来の水砕スラグの製造方法において、溶融スラグに高圧水として吹きかけられ、水砕化に利用された後に分離された水には、微細な水砕が５０〜２００ｍｇ／Ｌの程度の濃度で含まれている。
【０００６】
先に述べたように、水砕化に利用された後に分離された水は、通常、その後に冷却塔で冷却されて、再度、加圧水として循環使用されることが多い。これに対して、上記したように、循環水中には微細水砕が含有されることとなるため、水を循環使用している間に、循環水中に含まれる硬質の水砕が、配管、ポンプ、弁類などを磨耗させる。このため、水砕スラグの製造を安定して継続的に行うためには、配管、ポンプ、弁類などの定期的な設備補修が必要になる。
【０００７】
また、水砕化に利用した後に分離した水を循環使用した場合は特に、水中に含有されている微細な水砕が、分離した水を貯溜するための温水槽や、分離した水を冷却するための冷却塔や、該冷却塔で冷却した水を貯めるための冷水槽において堆積するという問題が生じている。このため、おおむね１ヶ月に一度程度、定期的な清掃が必要になっている。このような定期的な清掃を実施する際には、水砕設備を停止する必要が生じるが、このことが、水砕スラグ製造における生産量を低下させる原因となっている。また、先に述べたように、この分離された微細な水砕を含有する水を循環水として利用した場合には、冷却塔、ポンプ、高圧水配管などの設備の摩耗の原因となるので、定期的に水砕設備を停止させて、これらの設備を補修することが必要になる。さらに、水砕化に利用した後に分離された水を放流する際には、水に含まれている微細な水砕を除去する必要が生じる。いずれにしても、微細な水砕であるため、除去処理することは容易ではない。
【０００８】
そこで、本発明の目的は、上記した従来技術の問題点に鑑み、簡便な方法で、上記した種々の課題の要因となっている、溶融高炉スラグの水砕化に利用された後に、水砕スラグ製品と分離した水中に含有されることとなる微細な水砕を、簡便な方法で、できるだけ少なくできる技術を開発することにある。このような技術が確立できれば、温水槽や冷却塔や冷水槽などの定期的な清掃回数を低減することが実現でき、また、水を循環使用した場合に、循環水中に含まれる微細な水砕が低減されれば、冷却塔、ポンプ、高圧水配管などの設備の摩耗の発生を抑制することが可能になる。すなわち、本発明の目的は、炉前水砕方式や炉外水砕方式で水砕スラグを製造する際に、冷却水を循環使用した場合であっても、大規模な設備改造を伴わずに、配管やポンプ設備の整備作業や、使用する各種水槽の清掃作業を減らすことができる経済的な水砕スラグの製造方法を提供することである。さらに、本発明の目的は、このような経済的な水砕スラグの製造方法でありながら、製造される水砕スラグの品質を従来の方法で得られたものと遜色がないものとできる、実用性の高い水砕スラグの製造方法を提供することにある。
【課題を解決するための手段】
【０００９】
上記の目的は、下記の本発明によって達成される。すなわち、本発明は、水砕樋を経て水砕槽内に溶融高炉スラグを導入する経路で、溶融高炉スラグに加圧水（冷却水）を吹き付けて急速冷却し、その後に、加圧水と分離して水砕スラグをとり出して水砕スラグを得る水砕スラグの製造方法において、前記経路の、溶融高炉スラグが前記水砕槽内に落下するまでの少なくともいずれかの地点で高分子凝結剤を添加することで、該高分子凝結剤を混合させ、前記水砕槽内で、スラグと水と高分子凝結剤とを共存させることを特徴とする水砕スラグの製造方法を提供する。
【００１０】
上記した構成からなる本発明の水砕スラグの製造方法の好ましい形態としては、下記のことが挙げられる。前記高分子凝結剤を添加することで、流速が０．５ｍ／秒以上で、乱流状態で、水とスラグに、前記高分子凝結剤が混合されて共存する状態を生じていること；前記高分子凝結剤を、溶融高炉スラグに加圧水が吹き付けられる地点から、前記水砕槽入口又はスラグが前記水砕槽内に落下するまでの間のいずれかの地点で添加すること；さらに、前記溶融高炉スラグを急速冷却する際に用いた水を分離して水砕スラグをとり出す際に分離し、分離した水を冷却して前記加圧水として循環使用するように構成し、かつ、該循環水には、前記高分子凝結剤が添加されていてもよいことが挙げられる。
【００１１】
また、前記高分子凝結剤が、下記一般式（１）、下記一般式（２）で表されるモノマーのいずれか一方又は両方を必須成分として５モル％以上を含む原料モノマーから誘導されるカチオン性又は両性の共重合体を主成分としてなり、該共重合体の重量平均分子量とｐＨ７におけるカチオンコロイド当量の２乗を乗じた値をＮとした場合に、Ｎ値が５００万〜６０００万であることが挙げられる。より好ましいものとしては、さらに、重量平均分子量が２００万〜１３００万で、且つ、ｐＨ７におけるカチオンコロイド当量が０．７〜４．１であること、さらに、重量平均分子量が４００万〜１３００万で、且つ、ｐＨ７におけるカチオンコロイド当量が１．１〜３．５であることが挙げられる。
2015231923.tif 000003
2015231923.tif 000004
（上記式中の、Ｒ1、Ｒ2は、それぞれ独立にＣＨ3又はＣ2Ｈ5を表し、Ｒ3は、Ｈ、ＣＨ3又はＣ2Ｈ5のいずれかを表す。Ｘ-は、アニオン性対イオンを表す。）
【００１２】
また、好ましい形態として、前記冷却水の流量を測定し、前記高分子凝結剤を、高分子凝結剤量（ｇ−高分子凝結剤／ｈｒ）／冷却水流量（ｔ−冷却水／ｈｒ）≧０．１となる範囲内の量で添加すること；前記溶融高炉スラグを水砕化する際の条件が、溶融高炉スラグに対する前記加圧水の量が、冷却水量（ｔ−冷却水／ｈｒ）／溶融高炉スラグ流量（ｔ−スラグ／ｈｒ）≧３０となり、且つ、前記水砕槽内の水温が９７℃未満となるようにすること、が挙げられる。
【００１３】
本発明では、別の実施形態として、いずれか１項に記載の水砕スラグの製造方法で製造した水砕スラグであって、前記高分子凝結剤で凝結された微細な水砕スラグを少なくとも含み、場合によっては凝結によって粒径が粗大になっていることを特徴とする水砕スラグを提供する。
【発明の効果】
【００１４】
本発明によれば、簡便な方法で、溶融高炉スラグの水砕化に利用した後に、水砕スラグ製品と分離した水中に含有される微細な水砕をできるだけ少なくでき、これによって、温水槽や冷却塔や冷水槽などの定期的な清掃回数を、従来に比べて格段に低減することができる水砕スラグの製造方法が提供される。また、本発明によれば、簡便な方法で、溶融高炉スラグの水砕化に利用した後に、水砕スラグ製品と分離した水中に含有される微細な水砕をできるだけ少なくできたことで、水を循環使用した場合に、循環水中に含まれる微細な水砕を低減でき、これにより、冷却塔、ポンプ、高圧水配管などの設備の摩耗の発生が抑制された水砕スラグの製造方法が提供される。上記したように、本発明によれば、炉前水砕方式で、冷却水を循環使用した場合であっても、大規模な設備改造を伴わずに、配管やポンプ設備の整備作業や、使用する各種水槽の清掃作業を減らすことができる、経済的な水砕スラグの製造方法の提供が可能になる。さらに、本発明によれば、このような経済的な水砕スラグの製造方法でありながら、製造される水砕スラグの品質は、従来の方法で得られたものと遜色がないので、その実用価値は極めて高いといえる。
【図面の簡単な説明】
【００１５】
【図１】溶融高炉スラグの急速冷却に用いる加圧水を循環使用する構成の本発明の水砕スラグの製造方法を示す製造フローの概略図である。
【図２−１】高分子凝結剤を混合させた本発明の実施例１の処理における、添加後１時間後に、冷水槽１３からサンプリングした処理水の状態を示す写真の図である。
【図２−２】高分子凝結剤を添加しないで処理した場合における、冷水槽１３からサンプリングした処理水の状態を示す写真の図である。
【発明を実施するための形態】
【００１６】
以下、好ましい実施の形態を挙げて本発明を詳細に説明する。本発明者らは、先に挙げた従来技術の課題について鋭意検討した結果、溶融高炉スラグを水砕化する際に、特殊な条件とすることなく、単に、高温の溶融高炉スラグに加圧水（高圧水）を吹き付けて急速冷却して水砕化させた場合、水砕スラグ製品と分離した水中に微細な水砕が多く混在する状態となることは避けられないことを確認した。すなわち、溶融高炉スラグを水砕化する際、高圧水を吹き付けることで粗粒（概ね１ｍｍ以上）の水砕だけを製造することは困難であり、生成時点や、もしくは水砕生成後の接触によって粗粒の一部が粉砕されるなどして、一定の比率で微粒（概ね１ｍｍ以下）の水砕が生成し、混在することになる。
【００１７】
本発明の水砕スラグの製造方法では、水砕樋を経て水砕槽に溶融高炉スラグを導入する経路で加圧水（高圧水）を吹き付けて溶融高炉スラグを水で急速冷却する際に、前記経路の、溶融高炉スラグが前記水砕槽内に落下するまでの少なくともいずれかの地点で高分子凝結剤を添加することで、該高分子凝結剤を混合させて、水砕槽内で、スラグと水と高分子凝結剤とを共存させることを特徴とする。本発明の水砕スラグの製造方法では、前記高分子凝結剤を添加した際に、流速が０．５ｍ／秒以上で、乱流状態で、水とスラグに、前記高分子凝結剤が混合されて共存する状態を生じている。本発明者らの検討によれば、溶融高炉スラグに加圧水（高圧水）を吹き付けて水砕化する際に高分子凝結剤を共存させ、このように構成することで、分離される水中に含有される微細な水砕の量を格段に低減でき、前記した従来の種々の課題が一挙に解決できることがわかった。
【００１８】
本発明で規定する「高分子凝結剤を混合」させた状態としては、高分子凝結剤を添加して混合された状態で、該高分子凝結剤と水とスラグが、流速が０．５ｍ／秒以上で、乱流状態で混合されるようにできれば、上記した本発明の顕著な効果をより安定して十分に得ることができるようになる。本発明者らの検討によれば、上記したような、高分子凝結剤と水とスラグが勢いよく混合し、これらが共存する状態は、従来より行われている炉前方式の水砕化において、下記の地点で高分子凝結体を添加することで達成できる。例えば、高分子凝結剤を、溶融高炉スラグに加圧水が吹き付けると同じ地点、或いは、その直後の地点から、水砕槽入口、或いは、水砕槽内にスラグが落下するまでの地点までの間における、いずれかの地点で添加すればよい。上記に挙げたいずれかの地点で高分子凝結材を添加すれば、高分子凝結剤と水とスラグが、流速が０．５ｍ／秒以上で、乱流状態で、勢いよく混合されて共存する状態が生じ、その結果、本発明の顕著な効果を得ることができる。本発明者らの検討によれば、水砕槽内において、高分子凝結剤と水とスラグとが共存する状態になるようにしたとしても、例えば、静かな撹拌が行われている水砕槽内に高分子凝結材を静かに添加したとしても、本発明の顕著な効果を十分に安定して得ることはできない。先に述べたように、本発明でより重要なことは、高分子凝結剤を、勢いよく流れる水とスラグに混合させて共存させることにあり、このような混合状態とすることで、形成された微細な水砕は、粒状の水砕スラグに付着されて、網目状フィルタ等の分離手段を介してとり出される水砕スラグ製品を構成するものとなる。
【００１９】
本発明において好適な、高分子凝結剤と水とスラグが、流速が０．５ｍ／秒以上で、乱流状態で、共存する状態を生じさせることが達成される、溶融スラグに高圧水を吹き付けると同時に高分子凝結剤を添加する簡便な方法としては、溶融スラグを急速冷却する際に用いた冷却水に高分子凝結剤を含有させることが挙げられる。また、水砕スラグをとり出す際に分離し、分離した水を冷却して、水砕のために用いる加圧水として循環使用するように構成する場合には、この循環水に高分子凝結剤を添加することで達成できる。勿論、溶融スラグに吹き付ける加圧水とは別に、高分子凝結剤を添加してもよい。本発明において重要な点は、高分子凝結剤を添加することで、高分子凝結剤をスラグと水に混合させ、その状態で溶融スラグの水砕化を行うことにある。
【００２０】
本発明者らの検討によれば、上記に挙げたようにすると、溶融高炉スラグと、該溶融高炉スラグを急速冷却するために吹き付けた高圧水と、添加した高分子凝結剤が、速やかに混合され、その結果、溶融高炉スラグが水砕化されて粗粒の水砕が形成されると同時に、この粗粒水砕に、微粒の水砕を付着させた水砕（以下、混合粗粒水砕）を形成させることができ、本発明の顕著な効果が得られることがわかった。すなわち、先に述べたように、溶融高炉スラグに高圧水を吹き付けて急速冷却して水砕化した場合に、微細な水砕の形成を避けることはできないが、本発明のように構成すれば、簡便な方法でありながら、形成された微細な水砕は、粗粒水砕に付着して混合粗粒水砕の一部となる。この混合粗粒水砕は、例えば、分離手段として目開きが１ｍｍの網目状フィルタを用い、該フィルタで分離した際に、ほとんど全量がフィルタで補足され、水砕スラグ製品として分離される。この結果、これまでは、製品として使用するために、温水槽および冷水槽を浚渫して回収しなければならなかった微細な水砕の有効活用が簡単に達成される一方で、微細な水砕が分離した水の中に残留することによって生じる様々な課題が一挙に解決される。また、本発明者らの検討によれば、添加する高分子凝結剤は少量で十分であり、上記のようにして得られる混合粗粒水砕は、従来の水砕スラグと同様に、何ら遜色なく使用することができるものになる。
【００２１】
本発明の効果は、下記に述べるように、従来の方法で水砕化した場合に比べて、目視によって明確に認められる極めて顕著なものである。具体的には、本発明の製造方法で水砕スラグを製造した場合は、分離した水の中に残留する微粒の水砕の量は格段に低減され、分離した水を目視すると透き通った状態になる。これに対し、高分子凝結剤を添加しない場合、或いは、目視した場合に濁った状態になるので、その違いは極めて明瞭である。より具体的には、分離した水中の微細の水砕スラグの濃度は、高分子凝結剤を添加しない場合は、５０〜２００ｍｇ／Ｌ程度であったのに対して、５〜５０ｍｇ／Ｌ程度に低下させることができることを確認した。処理水の濁度で表現すれば、高分子凝結剤を添加しない場合は、濁度が２５〜３０度と濁っていたのに対し、高分子凝結剤を本発明で規定するようにして添加した場合は、濁度が５度程度の清澄なものにできることを確認した（図２参照）。
【００２２】
このように、本発明の水砕スラグの製造方法によれば、網目状フィルタ等の分離手段を用いて水砕スラグをとり出した際の分離された水中における微細の水砕スラグの含有量を格段に低減できるため、この水を循環使用した場合に、微細の水砕スラグによって生じていた、配管やポンプなどの磨耗を大幅に低下させることができる。この結果、これらの整備作業の低減が可能になり、ランニングコストの低減させることができる。
【００２３】
また、本発明の水砕スラグの製造方法によれば、分離手段を介して水砕スラグをとり出した際の分離された水中における微細の水砕スラグの含有量を格段に低減できるため、温水槽、冷却塔、冷水槽などにおける水砕スラグの堆積を大幅に低下させることができる。この結果、清掃作業の低減が可能になり、ランニングコストの低減させることができる。
【００２４】
以下に、本発明の水砕スラグの製造方法の詳細について、その一例を示す図面を参照して説明するが、本発明の方法は、水砕樋（スラグ樋）から水砕槽内に落下するまでの少なくともいずれかの地点で高分子凝結剤を添加して、少なくとも水砕槽内でスラグと水と高分子凝結剤とを共存（混合）させるようにしたこと以外は、基本的には従来の水砕スラグの製造方法と同様でよい。図１は、高炉から排出された溶融スラグをそのまま水砕化する炉前方式の水砕設備を示す模式的な概略図である。なお、この他、高炉から排出された溶融スラグを一旦スラグ鍋に受け入れた後、水砕化する炉外方式もあるが、本発明の製造方法は、この方式にも適用可能である。しかし、先に述べたように、特に炉前方式の水を循環使用する水砕スラグの製造方法に適用した場合に、より多くの効果が得られる。
【００２５】
図１において、１は高炉、２は溶融高炉スラグの出銑口であり、３は溶融高炉スラグの出銑樋であり、４は水砕樋である。溶融高炉スラグの出銑口２から出た溶融高炉スラグは出銑樋３を流れていき、水砕樋４を経て、図１中に８で示した水砕槽に入る。図示した例では、その際に、水砕樋４を流れる溶融高炉スラグに、加圧水（冷却水）の噴射ノズル５から冷却水６を吹き付けて、溶融高炉スラグを急速冷却する炉前方式の製造方法である。出銑口から出た溶融高炉スラグの温度は１０００℃以上あるが、出銑樋３から水砕樋４に落下する地点で７０℃程度の温度の冷却水が吹き付けられ急速冷却され、その状態で水砕樋４を流れていき、水とスラグが水砕槽８に導入されて撹拌されて水砕化が十分になされる。図示した例では、上記した冷却水６を吹き付けるのとほぼ同じ地点に、高分子凝結剤添加装置２０から高分子凝結剤を添加するように構成されている。添加された高添加分子凝結剤は、溶融高炉スラグと冷却水とともに水砕樋４を勢いよく流れて、激しく撹拌されながら水砕槽８内に勢いよく落とし込まれる。その後に水砕槽８内で撹拌されて、スラグと水に、高分子凝結剤が勢いよく混合されて、共存する状態になる。なお、図中の７は、水蒸気を抜くための煙突である。
【００２６】
図示した例では、上記のようにして得た、溶融高炉スラグを水で急冷することで水砕化された水砕化スラグを含む水砕槽８内の内容物を、円筒状のフィルタ１０ａを有する回転水切り装置１０で、フィルタ上に残る一定の大きさの水砕スラグと、フィルタ１０ａの網目を通過する微細な水砕スラグと水とに分離する。フィルタ１０ａ上に残り分離された水砕スラグは、製品ホッパ１５までベルトコンベア１２で輸送されて、水砕スラグ製品となる。一方、分離された水等は、温水槽９に貯溜される。この温水槽９内の水温は９０〜９７℃程度である。図示した例では、温水槽９内の水を温水槽ポンプ１７で冷却塔１４に送り、該冷却塔１４で水温が７０℃程度となるまで下げて冷却水として、再使用するように構成されている。具体的には、冷水槽１３に冷却水を溜め、これをポンプ１８で送り、１９の冷却水流量計で圧を調整しながら、先に述べたと同様にして、再度、溶融高炉スラグに吹き付けて再利用する。
【００２７】
本発明の水砕スラグの製造方法を、実際の溶融高炉スラグに適用した場合、水砕スラグの製造量は３０００ｔ／ｄａｙ程度であり、この場合に使用する冷却水の量は４３０００ｔ／ｄａｙ〜５８０００ｔ／ｄａｙである。この場合に使用する本発明を特徴づける高分子凝結剤の使用量としては、例えば、冷却水中に２ｍｇ／Ｌ以上となる量で添加すれば本発明の効果が得られる。より好ましくは、４ｍｇ／Ｌ以上とすれば、より顕著な効果が安定して得られ、分離された水は、濁りがなく透明度の高いものになる。高分子凝結剤を多く含有させてもよいが、薬剤コスト等を考慮すると、１０ｍｇ／Ｌ以内の濃度で使用することが好ましい。本発明者らの検討によれば、高分子凝結剤の添加量を増加させることで、分離した水中の微粒の水砕の濃度を１０ｍｇ／Ｌ以下にすることも可能である。このようにすることで、温水槽９に貯溜されるものは、高温で、非常に清澄な温水となる。温水の温度は、先にも述べたように、９０〜９７℃程度である。
【００２８】
本発明者らは、さらなる展開として、上記のようにして得られる高温水は清澄であることから、冷却塔１４に送る前に、熱交換器を装備することにより特別な前処理装置を設置することなしに高温水より容易に熱回収が可能であると考えており、これによって省エネ効果を獲得することもできる。具体的には、本発明で得られる清澄な高温水を小型のバイナリー発電に利用する等の展開が考えられる。これにより、エネルギーの有効利用が実現されると同時に、冷却塔１４に導入する水の温度を低下できるため、冷却塔への負荷が低減して、この点でも、さらに省エネ効果が期待できる。
【００２９】
本発明の水砕スラグの製造方法で好適に使用できる高分子凝結剤の具体的なものとしては、下記のものが挙げられる。
【００３０】
本発明で使用する高分子凝結剤としては、特に限定されず、例えば、アクリル系、ポリアミン系、およびジアリルアンモニウム系の化合物から選ばれる高分子凝結剤を用いることができる。本発明者らの検討によれば、特に、下記に挙げる高分子凝結剤を用いれば、より顕著な効果が得られる。具体的には、下記一般式（１）、下記一般式（２）で表されるモノマーのいずれか一方又は両方を必須成分として５モル％以上を含む原料モノマーから誘導されるカチオン性又は両性の共重合体を主成分としてなり、該共重合体の重量平均分子量とｐＨ７におけるカチオンコロイド当量の２乗を乗じた値をＮとした場合に、Ｎ値が５００万〜６０００万であるものを用いることが有効である。
2015231923.tif 000005
2015231923.tif 000006
（上記式中の、Ｒ1、Ｒ2は、それぞれ独立にＣＨ3又はＣ2Ｈ5を表し、Ｒ3は、Ｈ、ＣＨ3又はＣ2Ｈ5のいずれかを表す。Ｘ-は、アニオン性対イオンを表す。）
【００３１】
本発明で高分子凝結剤として利用することができる上記したカチオン性又は両性の共重合体は、上記式（１）及び／又は（２）で表されるモノマーを５モル％以上含む原料モノマーから誘導できるが、具体的な合成方法としては、カチオン性の共重合体については、先に挙げた特許文献４に記載の合成方法が利用できる。また、両性の共重合体は、例えば、特許第３３５２８３５号公報に記載されているように、上記式（１）及び／又は（２）で表されるカチオン性モノマーに、その他のモノマーとしてイタコン酸やアクリル酸等のアニオン性モノマーを適宜混合して原料モノマーとすることで、同様の方法で得ることができる。
【００３２】
上記式（１）で示されるモノマーの代表的なもとしては、アクリロイルオキシエチルトリメチルアンモニウムクロリド、ジメチルアミノエチルアクリレートの塩酸塩等が挙げられる。また、式（２）で示されるモノマーの代表例としては、アクリロイルオキシエチルジメチルベンジルアンモニウムクロリドが挙げられる。これらのモノマーと共重合可能な他のモノマーとしては、（メタ）アクリルアミド、Ｎ−メチル（メタ）アクリルアミド、Ｎ，Ｎ−ジメチル（メタ）アクリルアミド等が挙げられる。
【００３３】
本発明者らは、上記したような原料モノマーから得られる高分子凝結剤について詳細に検討した結果、本発明の目的を、より高レベルで安定して達成させるためには、上記したような原料モノマーから得られるカチオン性又は両性の共重合体が、下記の要件を満たすものであることが好ましいことを見出した。具体的には、上記した原料モノマーから誘導される共重合体の中でも、前記した一般式（１）、一般式（２）で表されるモノマーのいずれか一方又は両方を必須成分として５モル％以上を含む原料モノマーから誘導されるカチオン性又は両性の共重合体を主成分としてなり、該共重合体の重量平均分子量とｐＨ７におけるカチオンコロイド当量の２乗を乗じた値をＮとした場合に、Ｎ値が５００万〜６０００万である高分子凝結剤を用いることが好ましい。更に、この範囲内のものの中でも、重量平均分子量が２００万〜１３００万で、且つ、ｐＨ７におけるカチオンコロイド当量が０．７〜４．１であるもの、更には、重量平均分子量が４００万〜１３００万で、且つ、ｐＨ７におけるカチオンコロイド当量が１．１〜３．５であるものを使用した場合に、より顕著な効果が得られる。本発明のより顕著な効果が期待できる高分子凝結剤の範囲を、共重合体の重量平均分子量とカチオンコロイド当量の兼ね合いを示すＮ値でいえば、１５００万〜５５００万程度である。
【００３４】
本発明で使用する高分子凝結剤の重量平均分子量が小さ過ぎると、微細な水砕を粗粒水砕に付着させる効果が十分に得られない場合があり、一方、重量平均分子量が大き過ぎる場合は、その粘度が上昇して、使用し難くなるので好ましくない。本発明で使用するカチオンコロイド当量値は、有機凝集剤中のカチオン密度、すなわち、カチオン性を示す官能基の量を示すものである。本発明におけるカチオンコロイド当量値は、コロイド滴定法（ポリビニル硫酸カリウム溶液で滴定する方法）により有機凝集剤中の有効成分１グラムあたりのカチオンコロイド当量値を測定した値である。また、重量平均分子量は、ポリスチレン換算によるＧＰＣ（ゲル・パーミエーション・クロマトグラフィ）法によって測定した値である。
【００３５】
上記に例示した高分子凝結剤は、カチオン性又は両性のものであるが、本発明はこれに限定されるものでなく、アニオン性やノニオン性の高分子凝結剤を使用することもできる。
【実施例】
【００３６】
以下、実施例及び従来例に基づいて本発明をさらに具体的に説明する。
［実施例１］
先に説明した図１に示した、実際の溶融高炉スラグの炉前方式の水砕スラグの製造に本発明を適用して、その効果を確認した。具体的には、本実施例では、高分子凝結剤添加装置２０を用い、水砕樋の上流側を流れるスラグと冷却水中に、高分子凝結剤が４ｍｇ／Ｌとなる濃度となるように添加した。このため、高分子凝結剤は、スラグと冷却水に勢いよく混合されることになる。また、分離した水は、冷却塔１４で冷却して、冷水槽１３を介して循環使用した。その際に使用した高分子凝結剤としては、前記した一般式（１）及び（２）で表される２種類のモノマーを必須成分として、それぞれ２０モル％ずつ含む原料モノマーから誘導した、アクリルアミド／［２−（アクリロイルオキシ）エチル］ベンジルジメチルアンモニウム・クロリド／［２−（アクリロイルオキシ）エチル］トリメチルアンモニウム・クロリド共重合体（モル比＝６０／２０／２０）を主成分とするカチオン性のものを用いた。その重量平均分子量は１１００万であり、ｐＨ７におけるカチオンコロイド当量値が０．６〜２．１ｍｅｑ／ｇ程度であるものを用いた。Ｎ値は、３９６万〜４８５１万となる。
【００３７】
上記した条件で水砕スラグを製造したが、本発明の効果を検証するため、分離した水を冷却後に溜めた冷水槽１３中の水の水質を調べた。具体的には、冷水槽１３中の冷却水の懸濁物濃度（ＳＳ）を測定した。具体的には、実験開始前の冷水槽１３中の水のＳＳを測定し、さらに、実験開始後、１、２、５、６時間後の各時点で、冷水槽１３の入り口と出口で水をサンプリングして、それぞれのサンプルについてＳＳを測定した。表１に、その結果を示した。
【００３８】
2015231923.tif 000007
【００３９】
実験開始前の冷水槽１３の入口と出口でサンプリングした水のＳＳ値は、実験を実機で行ったため、通常の製造方法で使用されている冷却水には、この程度の懸濁物質が含有されていることを示す従来例のものとなっている。具体的には、冷水槽１３の入口でサンプリングされた水は、水砕化に使用された後、網目状フィルタを介して分離され、その後に冷却されたものである。表１に示されているように、冷水槽１３の入口でサンプリングした水のＳＳが１２０ｍｇ／Ｌであったのに対し、冷水槽１３の出口でサンプリングした水のＳＳは２４ｍｇ／Ｌであり、冷水槽１３に貯溜されている間にＳＳが多く槽内に堆積したことがわかる。また、冷却水中にも多くのＳＳが含有されていることが確認された。
【００４０】
これに対し、高分子凝結剤を４ｍｇ／Ｌの濃度となるように添加混合して、水砕スラグを製造する実施例では、表１に示したように、実験開始後、１、２、５、６時間後の各時点でサンプリングしてＳＳを測定した結果、冷水槽１３の入口では、ＳＳは、１２〜２４ｍｇ／Ｌで推移し、冷水槽１３の出口では、３〜７ｍｇ／Ｌで推移した。従来例における冷水槽１３の入口でサンプリングした水のＳＳ値は１２０ｍｇ／Ｌであったことから、実施例によれば、分離された水中の微細な水砕の含有量が格段に低減できることが確認された。さらに、従来例における冷水槽１３の出口でサンプリングした水のＳＳ値は２４ｍｇ／Ｌであり、従来例では、１００ｍｇ／Ｌに及ぶ程度の多くのＳＳが冷水槽１３に堆積していると考えられたのに対し、実施例では、多くても１７ｍｇ／Ｌであり、その堆積量が格段に低減できることが確認された。
【００４１】
［実施例２］
実施例１で行ったと同一設備で一週間（７日間）の連続試験を実施した。実施した際における水砕製造量は３０００ｔ／ｄａｙ、冷却水量は４３０００〜５８０００ｔ／ｄａｙであった。これに対して、本実施例では、実施例１で行ったと同様の高分子凝結剤を用いたが、その添加量を２ｍｇ／Ｌとして実施例１の場合よりも少なくし、さらに、その添加を、冷水槽１３から出た溶融スラグに吹きかける前の冷却水に行った。また、４日目までは冷却水中に２ｍｇ／Ｌの濃度で高分子凝結剤を添加したが、その後は、冷却水中に高分子凝結剤を添加するのを止めて通常の運転に戻して水砕スラグを製造した。表２に、上記した条件下で行った連続試験で得られた結果を示した。
【００４２】
2015231923.tif 000008
【００４３】
表２に示したように、従来例である実験前の冷水槽の入口および出口でサンプリングした水中のＳＳは、１４０〜１６０ｍｇ／Ｌで推移していた。これに対し、高分子凝結剤を２ｍｇ／Ｌとなるように冷却水に添加して製造した場合は、ＳＳ値は、４４〜１２０ｍｇ／Ｌであり、従来例で行った場合と比較して明らかに減少した。また、４日目以降に高分子凝結剤の添加を止めた従来例の状態で運転を続けた結果、７日目には、ＳＳは１８０〜１９０ｍｇ／Ｌに戻ることが確認された。表１と表２の結果から、高分子凝結剤の添加量を２ｍｇ／Ｌとした本実施例の場合よりも、４ｍｇ／Ｌとした場合の方が、より顕著な効果が安定して得られることがわかった。
【００４４】
［実施例３］
使用する高分子凝結剤を、前記した一般式（１）で表されるモノマーを必須成分として含む原料モノマーから誘導した、アクリルアミド／アクリロイルオキシエチルトリメチルアンモニウム・クロリド共重合体を主成分とするカチオン性のものを用いた以外は、実施例１と同様の試験を行った。使用した共重合体の重量平均分子量は８００万であり、ｐＨ７におけるカチオンコロイド当量値が１．０〜２．１ｍｅｑ／ｇであるものを用いた。Ｎ値は、８００万〜３５２８万となる。その結果、実施例１の場合よりも、より速やかに冷水槽１３中の水が清澄になることが確認できた。
【産業上の利用可能性】
【００４５】
本発明によれば、極めて簡便な方法で、溶融高炉スラグの水砕化に利用した後に、水砕スラグ製品と分離した水中に含有される微細な水砕をできるだけ少なくでき、これによって、温水槽や冷却塔や冷水槽などの定期的な清掃回数が格段に低減され、また、溶融高炉スラグの水砕化の後に、水砕スラグ製品と分離した水を循環使用した場合に、循環水中に含まれる微細な水砕を格段に低減できるため、冷却塔、ポンプ、高圧水配管などの設備の摩耗の発生が抑制でき、これらの整備作業を減らすことができるので、従来の方法に比べて、経済的な水砕スラグの製造方法の実現が可能になる。さらに、本発明によれば、このような経済的な水砕スラグの製造方法でありながら、製造される水砕スラグの品質は、従来の方法で得られたものと遜色がないので、その実用価値は極めて高いといえる。さらに、本発明の技術の今後の活用例として、本発明で水砕化に用いた水は、従来にない、清澄で高温な水であることから、冷却塔に送る前に、熱交換器を装備することにより容易に熱回収が可能であるので、エネルギーの有効利用が期待できる。また、これと同時に、冷却塔に導入する水の温度を低下できるため、冷却塔への負荷が低減するので、この点からも省エネ効果が期待でき、その経済的価値は極めて大きく、その実施化が期待される。
【符号の説明】
【００４６】
１：高炉
２：溶融高炉スラグの出銑口
３：出銑樋
４：水砕樋
５：噴射ノズル
６：冷却水
７：煙突
８：水砕槽
９：温水槽
１０：回転水切り装置
１０ａ：フィルタ
１２：ベルトコンベア
１３：冷水槽
１４：冷却塔
１５：製品ホッパ
１７、１８：ポンプ
１９：冷却水流量計
２０：高分子凝結剤添加装置
【図１】
2015231923.tif 000011
【図２−１】
2015231923.tif 000012
【図２−２】
2015231923.tif 000013